(57)【要約】【課題】無機粉末の肌への感触を改善するエラストマーを提供する。【解決手段】本発明に係る粉末化粧料は、（Ａ）下記（ａ１）と（ａ２）を含むエラストマー被覆層を有する無機粉末５〜７０質量％と、（Ｂ）窒化ホウ素１〜２０質量％とを含むことを特徴とする。そして、（ａ１）アミノ基を有するシリコーンポリマーと、（ａ２）カルボキシル基を有するシリコーンポリマー又はカルボキシル基を有するアクリルポリマーと、からなるエラストマーであって、アミノ基とカルボキシル基のモル比が、Ｙ／Ｘ＝０．１〜１．２  （Ｙは、（ａ２）成分に含まれるカルボキシル基のモル量、Ｘは、（ａ１）成分に含まれるアミノ基のモル量）の範囲にあることを特徴とする。【選択図】      なし【特許請求の範囲】
【請求項１】
（Ａ）下記（ａ１）と（ａ２）を含むエラストマー被覆層を有する無機粉末５〜７０質量％と、
（Ｂ）窒化ホウ素１〜２０質量％と
を含むことを特徴とする粉末化粧料。
（ａ１）アミノ基を有するシリコーンポリマーと、
（ａ２）カルボキシル基を有するシリコーンポリマー又はカルボキシル基を有するアクリルポリマーと、
からなるエラストマーであって、アミノ基とカルボキシル基のモル比が、Ｙ／Ｘ＝０．１〜１．２  （Ｙは、（ａ２）成分に含まれるカルボキシル基のモル量、Ｘは、（ａ１）成分に含まれるアミノ基のモル量）の範囲にあることを特徴とするエラストマー。
【請求項２】
請求項１に記載の被覆無機粉末において、エラストマーの量が（Ａ）タルクの量に対して0.5〜20質量％であることを特徴とする粉末化粧料。
【請求項３】
請求項１または２のいずれかに記載の粉末化粧料において、
（ａ１）成分が、下記一般式（１）からなるアミノ基を有するシリコーンポリマーと、
（ａ２）下記一般式（２）からなるカルボキシル基を有するシリコーンポリマー又は下記一般式（３）からなるカルボキシル基を有するアクリルポリマー
であることを特徴とする粉末化粧料。
（Ａ）下記一般式（１）からなるアミノ基を有するシリコーンポリマーと、
（Ｂ）下記一般式（２）からなるカルボキシル基を有するシリコーンポリマー又は下記一般式（３）からなるカルボキシル基を有するアクリルポリマーと、
からなるエラストマーであって、アミノ基とカルボキシル基のモル比が、Ｙ／Ｘ＝０．１〜１．２  （Ｙは、（B）成分に含まれるカルボキシル基のモル量、Ｘは、（A）成分に含まれるアミノ基のモル量）の範囲にあることを特徴とするエラストマー。
2019099466.tif 000016
（一般式（１）中、Ｘは炭素数１〜１８のアルキル基、Ｒ，Ｒ’はアルキル基である。）
2019099466.tif 000017
（式中Ｒ1及びＲ2は、メチル基若しくは下記の（４）で表される基を示し、該基を１分子中に１〜１００含有し、ｙは１〜５０，０００の整数を表す。）
2019099466.tif 000018
2019099466.tif 000019
【発明の詳細な説明】
【技術分野】
【０００１】
本発明は粉末化粧料に関し、特にエラストマーで被覆した無機粉末と窒化ホウ素を用いることで、肌への使用感触の向上と、粉末化粧料の成型性と落下安定性を向上することに関する。
【背景技術】
【０００２】
ファンデーションや化粧下地等のメーキャップ化粧料に求められる機能を得るために、様々な粉末処理がされている。
たとえば、疎水性に優れるとともに、洗い流し性の改善をするために、基粉体表面上に、疎水化処理剤と、特定構造のアクリル系モノマー（１１−メタクリルアミドウンデカン酸など）を構成モノマーとして含有するポリマーを被覆した粉体が知られていた（特許文献１）
【０００３】
また、化粧持ち（化粧崩れ防止）に優れた粉末化粧料、特に、ファンデーション又は化粧下地等の粉末メーキャップ化粧料を提供するために、特定の処理粉末を配合することで、化粧持ち（化粧崩れ防止）に優れた粉末化粧料を提供することは知られていた（特許文献２）。
【先行技術文献】
【特許文献】
【０００４】
【特許文献１】特表２００７−２７７１６７
【特許文献２】特開２００８−１８４３９９
【発明の概要】
【発明が解決しようとする課題】
【０００５】
しかしながら、特許文献１や２に教示される処理された無機粉末は、化粧料に配合し、肌に塗布すると、きしきしとした感触を肌へ与え、粉っぽい感触を肌へ与えてしまうという場合があるという問題があった。
本発明は、上記事情を鑑みなされたものであり、特定のエラストマーで表面を被覆した無機粉末と窒化ホウ素を併用することで、粉末化粧料の肌への感触を向上し、しっとりとして粉っぽくない感覚をもたせることを目的としている。また、落下安定性に優れた粉末化粧料を提供することを目的としている。
【課題を解決するための手段】
【０００６】
本発明者らは、上記課題を解決するために鋭意検討した結果、アミノ基を有するシリコーンポリマーとカルボキシル基を有するシリコーンポリマー又はカルボキシル基を有するアクリルポリマーとを複合したエラストマー状の性質を有する組成物で、無機粉末を被覆した。そして、粉末化粧料に該エラストマーで被覆した無機粉末と窒化ホウ素を使用することにより、粉末化粧料が、肌への感触を向上させ、しっとりとして粉っぽくない感覚となることを見出した。さらに、落下安定性に優れた化粧料を得られることを見出し、本発明を完成するに至った。
本発明に係る粉末化粧料は、（Ａ）下記（ａ１）と（ａ２）を含むエラストマー被覆層を有する無機粉末（）５〜７０質量％と、（Ｂ）窒化ホウ素１〜２０質量％とを含むことを特徴とする。
また、（ａ１）アミノ基を有するシリコーンポリマーと、（ａ２）カルボキシル基を有するシリコーンポリマー又はカルボキシル基を有するアクリルポリマーと、からなるエラストマーであって、アミノ基とカルボキシル基のモル比が、Ｙ／Ｘ＝０．１〜１．２  （Ｙは、（ａ２）成分に含まれるカルボキシル基のモル量、Ｘは、（ａ１）成分に含まれるアミノ基のモル量）の範囲にあることを特徴とする。
また、前記粉末化粧料おいて、エラストマーの量が無機粉末の量に対して0.5〜20質量％が好適である。
また、前記粉末化粧料において、（ａ１）成分が、下記一般式（１）からなるアミノ基を有するシリコーンポリマーと、
（ａ２）下記一般式（２）からなるカルボキシル基を有するシリコーンポリマー又は下記一般式（３）からなるカルボキシル基を有するアクリルポリマー
であることが好適である。
（Ａ）下記一般式（１）からなるアミノ基を有するシリコーンポリマーと、
（Ｂ）下記一般式（２）からなるカルボキシル基を有するシリコーンポリマー又は下記一般式（３）からなるカルボキシル基を有するアクリルポリマーと、
からなるエラストマーであって、アミノ基とカルボキシル基のモル比が、Ｙ／Ｘ＝０．１〜１．２  （Ｙは、（B）成分に含まれるカルボキシル基のモル量、Ｘは、（A）成分に含まれるアミノ基のモル量）の範囲にあることが好適である。
2019099466.tif 000002
（一般式（１）中、Ｘは炭素数１〜１８のアルキル基、Ｒ，Ｒ’はアルキル基である。）
2019099466.tif 000003
（式中Ｒ1及びＲ2は、メチル基若しくは下記の（４）で表される基を示し、該基を１分子中に１〜１００含有し、ｙは１〜５０，０００の整数を表す。）
2019099466.tif 000004
2019099466.tif 000005
【発明の効果】
【０００７】
本発明によれば、粉末化粧料に該エラストマー被覆層を有する無機粉末と、窒化ホウ素を使用すると肌への感触を向上させ、しっとりとして粉っぽくない感覚を有する。そして、落下安定性に優れた化粧料を提供することができる。
【発明を実施するための形態】
【０００８】
以下、本発明について詳細に説明する。
（Ａ）エラストマー被覆層を有する無機粉末
本発明に用いるエラストマー被覆層を有する無機粉末は、（ａ１）アミノ基を有するシリコーンポリマーと、（ａ２）カルボキシル基を有するシリコーンポリマーとを混合し、加熱することによって製造されるエラストマーで、無機粉末の表面を被覆したものである。まず、本発明に用いるエラストマーの構成成分（ａ１）、（ａ２）について説明する。
【０００９】
（ａ１）アミノ基を有するシリコーンポリマー
本発明に使用される（ａ１）アミノ基を有するシリコーンポリマーは、下記一般式（１）で示される側鎖型アミノ変性シリコーンである。
【００１０】
【化１】
2019099466.tif 000006
（一般式（１）中、Ｘは炭素数１〜１８のアルキル基、Ｒ，Ｒ’はアルキル基である。）
【００１１】
一般式（１）中、ｍは、20〜2000であると、得られるエラストマーの硬さが好適という理由で好ましい。20未満であると、エラストマーを形成しない場合がある点で好ましくない。また、2000を超えると、ハンドリングの困難さ、製造の困難さを生じる場合がある点で好ましくない。
【００１２】
一般式（１）中、ｎは、1〜100であると、得られるエラストマーの硬さが好適という理由で好ましい。1未満であると、エラストマーを形成しない場合がある点で好ましくない場合がある。また、100を超えると、エラストマーが硬すぎる場合がある点で好ましくない場合がある。
【００１３】
一般式（１）中、Ｒは、アルキル鎖が好適に用いられ、プロピル基が量産性という理由で好ましい。
一般式（１）中、Ｒ’は、アルキル鎖が好適に用いられ、エチル基が量産性という理由で好ましい。
【００１４】
（ａ１）アミノ基を有するシリコーンポリマーのアミノ基当量は、500g/mol〜20000g/molであると、得られるエラストマーの硬さが好適という理由で好ましい。アミノ基当量が500未満であると、エラストマーが硬すぎる場合がある点で好ましくない。また、アミノ基当量が20000を超えると、エラストマーを形成しない場合がある点で好ましくない。
【００１５】
（ａ１）アミノ基を有するシリコーンポリマーの市販品としては、例えば、ＫＦ−８００４、ＫＦ−８００５Ｓ、ＫＦ−８６７Ｓ（信越化学工業社製）、ＸＦ４２−Ｂ１９８９（ＭＯＭＥＮＴＩＶＥ社製）、ＡＤＭ１６５０、ＡＤＭ１３７０（旭化成ワッカーシリコーン社製）、ＳＦ８４５２Ｃ、ＳＳ３５５１（東レ・ダウコーニング社製）等が挙げられる。
【００１６】
上記アミノ基当量とは、アミノ基を含む物質に対して、１モルのアミノ基あたりのその物質の重量を表す数値を表す。
【００１７】
（ａ２）カルボキシル基を有するシリコーンポリマー又はカルボキシル基を有するアクリルポリマー
本発明に使用される（ａ２）カルボキシル基を有するシリコーンポリマーとしては、下記一般式（２）で示されるカルボキシル基当量が1000g/mol〜40000g/molである側鎖型カルボキシル変性シリコーンである。
本発明に使用される（ａ２）カルボキシル基を有するアクリルポリマーとしては、下記一般式（３）で示されるカルボキシル基当量が200g/mol〜1000g/molである側鎖型カルボキシル変性アクリルポリマーである。
【００１８】
上記カルボキシル基当量とは、カルボキシル基を含む物質に対して、１モルのカルボキシル基あたりのその物質の重量を表す数値を表す。
【００１９】
一般式（２）は、次の化学式２と化学式３からなる。
【００２０】
【化２】
2019099466.tif 000007
（式中Ｒ1及びＲ2は、メチル基若しくは下記の［化３］で表される基を示し、該基を１分子中に１〜１００含有し、ｙは１〜５０，０００の整数を表す。）
【００２１】
【化３】
2019099466.tif 000008
【００２２】
一般式（３）は、次の化学式４からなる。
【００２３】
【化４】
2019099466.tif 000009
（一般式（３）中、m/(m+n) = 0〜0.5である。）
【００２４】
一般式（２）で示されるカルボキシル基を有するシリコーンポリマーの市販品としては、例えば、センサシルPCA（クローダ社製）等が挙げられる。
【００２５】
一般式（３）で示されるカルボキシル基を有するアクリルポリマーは、公知の方法を用いて合成できる。
具体例を挙げれば、１２−メタクリルアミドドデカン酸（ＭＡＤ）／２−アクリルアミド−２−メチルプロパンスルホン酸（ＡＭＰＳ）コポリマー（９０／１０）、１２−メタクリルアミドドデカン酸（ＭＡＤ）１８．５０ｇ（６５．３７ｍｍｏｌ）、２−アクリルアミド−２−メチルプロパンスルホン酸（ＡＭＰＳ：シグマ−アルドリッチ・ジャパン社製）１．５０ｇ（７．２４ｍｍｏｌ）、水酸化ナトリウム０．２９ｇ（７．２５ｍｍｏｌ）、アゾビスイソブチロニトリル（ナカライテスク社製）０．３０ｇ（１．８３ｍｍｏｌ）を、メタノール６０．０ｇに溶解した。アゾビスイソブチロニトリルは、定法に従い、メタノールから再結晶して用いた。６０分間アルゴンをバブルして脱気を行い、セプタムで容器に蓋をして６０℃で２０時間加熱して重合した。重合反応終了後に大過剰のジエチルエーテル中に反応溶液を滴下して沈殿物を吸引ろ過で回収した。減圧乾燥の後、ランダム状のＭＡＤ／ＡＭＰＳコポリマー（９０／１０）１５．２ｇを得た（収率：７５．１％）。重量平均分子量は５００００だった。
【００２６】
（ａ２）成分のカルボキシル基当量は、200〜40000であると、得られるエラストマーの硬さが好適という理由で好ましい。200未満であると、エラストマーが硬すぎる場合がある点で好ましくない。また、40000を超えると、エラストマーを形成しない場合がある点で好ましくない。
【００２７】
（ａ１）アミノ基を有するシリコーンポリマー中のアミノ基と、（ａ２）カルボキシル基を有するシリコーンポリマー又はカルボキシル基を有するアクリルポリマーのカルボキシル基のモル比は、Ｙ／Ｘ＝０．１〜１．２（Ｙは、（ａ２）成分に含まれるカルボキシル基のモル量、Ｘは（ａ１）成分に含まれるアミノ基のモル量）である必要がある。より好ましくは、０．１〜０．８である。０．１未満であると、エラストマーを形成しない場合があるため好ましくない。また、１．２より大きいと、エラストマーを形成しない場合があるため好ましくない。
【００２８】
上記のエラストマーを無機粉末の表面に被覆する。そして、エラストマーで被覆した無機粉末を化粧料に使用すると、肌への感触を向上させ、しっとりとして粉っぽくない感覚を有する。また、落下安定性に優れた化粧料を得ることができる。
【００２９】
上記エラストマーの量は、無機粉末に対して、0.5〜20質量％、より好ましくは1〜15質量％である。20質量％を超えて配合すると、無機粉末の融着や粉末化粧料の成形性の低下を生じる場合がある点で好ましくない。また、配合量が0.5質量％未満であると、感触の改善効果が得られない場合がある点で好ましくない。
【００３０】
エラストマー被覆層を有する無機粉末の配合量は、粉末化粧料に対して、５〜７０質量％、より好ましくは、２０〜５０質量％である。７０質量％を超えて配合すると、粉末化粧料として通常必要な他の成分を配合できなくなり機能が劣るようになる場合がある点で好ましくない。また、配合量が５質量％未満であると、使用感触の改善効果が得られない場合がある点で好ましくない。
【００３１】
エラストマーで被覆する無機粉末としては、化粧料において使用可能な粉体素材が選択される。これらのうち、タルク、マイカ、セリサイト、カオリン、酸化チタン、酸化鉄、酸化亜鉛等が好ましく用いられる。
【００３２】
無機粉末は、市販品としては、ＪＥＴ−Ｒシリーズ（浅田製粉社製）、ミクロエースシリーズ（日本タルク社製）、富士タルク社製のＦＬ１０８、ＦＧ１０６、ＭＧ１１５
ＲＬ２１７などが挙げられる。また、マイカとしては、トピー工業社製のＰＤＭシリーズ、ＰＤＭ−Ｌシリーズ、ＰＤＭ−ＦＥなどが挙げられる。
【００３３】
無機粉末と、（ａ１）アミノ基を有するシリコーンポリマーを混合する工程と、（ａ２）カルボキシル基を有するシリコーンポリマーを混合し、加熱する工程によって本発明に用いる（Ａ）エラストマー被覆層を有する無機粉末を得ることができる。
【００３４】
（Ａ）エラストマー被覆層を有する無機粉末は、公知の被覆粉末の製造方法で得ることができる。具体例を挙げると、ヘンシャルミキサーに、無機粉末と、（ａ１）アミノ基を有するシリコーンポリマーを加え、低速にて、１０分間混合する。そして、そこに、（ａ２）カルボキシル基を有するシリコーンポリマーを加えて、低速にて１０分間混合し、加熱することで、本発明に用いるエラストマー被覆無機粉末を得ることができる。
また、（ａ１）成分と（ａ２）成分の添加順序は、逆でも本発明に用いるエラストマー被覆層を有する無機粉末を得ることができる。
【００３５】
（Ｂ）窒化ホウ素
（Ｂ）窒化ホウ素の配合量は、粉末化粧料に対して、１〜２０質量％、より好ましくは、３〜２０質量％である。配合量が１質量％未満であると、使用感触の改善効果が得られない場合がある点で好ましくない。
【００３６】
（Ｂ）窒化ホウ素は、市販品としては、ＢＮリーフパウダーシリーズ（水島合金鉄社製）、モメンティブ社製のＣＣシリーズ、ＣＣＳシリーズなどが挙げられる。
【００３７】
本発明に使用される（Ａ）エラストマー被覆層を有する無機粉末と（Ｂ）窒化ホウ素以外に、化粧料において使用可能な無機粉体や有機粉末を配合しても構わない。
【００３８】
無機粉末は、例えば、セリサイト、天然マイカ、焼成マイカ、合成マイカ、合成セリサイト、アルミナ、マイカ、カオリン、ベントナイト、スメクタイト、炭酸カルシウム、炭酸マグネシウム、リン酸カルシウム、無水ケイ酸、酸化マグネシウム、酸化スズ、酸化鉄、酸化イットリウム、酸化クロム、酸化チタン、酸化亜鉛、酸化セリウム、酸化アルミニウム、酸化マグネシウム、水酸化クロム、紺青、群青、リン酸カルシウム、水酸化アルミニウム、硫酸バリウム、硫酸マグネシウム、ケイ酸、ケイ酸アルミニウムマグネシウム、ケイ酸カルシウム、ケイ酸バリウム、ケイ酸マグネシウム、ケイ酸アルミニウム、ケイ酸ストロンチウム、炭化ケイ素、フッ化マグネシウム、タングステン酸金属塩、アルミン酸マグネシウム、メタケイ酸アルミン酸マグネシウム、クロルヒドロキシアルミニウム、クレー、ゼオライト、ヒドロキシアパタイト、セラミックパウダー、スピネル、ムライト、コージェライト、窒化アルミニウム、窒化チタン、窒化ケイ素、ランタン、サマリウム、タンタル、テルビウム、ユーロピウム、ネオジウム、Ｍｎ−Ｚｎフェライト、Ｎｉ−Ｚｎフェライト、シリコーンカーバイート、チタン酸コバルト、チタン酸バリウム、チタン酸鉄、リチウムコバルトチタネート、アルミン酸コバルト、アンチモン含有酸化スズ、スズ含有酸化インジウム、マグネタイト、アルミニウム粉、金粉、銀粉、白金粉、銅粉、貴金属コロイド、鉄粉、亜鉛粉、コバルトブルー、コバルトバイオレット、コバルトグリーン、低次酸化チタン、微粒子酸化チタン、バタフライ状硫酸バリウム、花びら状酸化亜鉛、テトラポッド状酸化亜鉛、微粒子酸化亜鉛、パール顔料としては酸化チタン被覆雲母、酸化チタン被覆マイカ、酸化チタン被覆合成マイカ、酸化チタン被覆シリカ、酸化チタン被覆合成マイカ、酸化チタン被覆タルク、酸化亜鉛被覆シリカ、酸化チタン被覆着色雲母、ベンガラ被覆雲母チタン、ベンガラ・黒酸化鉄被覆雲母チタン、カルミン被覆雲母チタン、コンジョウ被覆雲母チタン等が挙げられる。
【００３９】
これら無機粉末の市販品としては、例えば、ＭＥＲＣＫ社のＩＲＩＯＤＩＮ（登録商標）シリーズ、ＴＩＭＩＲＯＮ（登録商標）シリーズ、ＣＯＬＯＲＯＮＡシリーズ（登録商標）シリーズ、ＤＩＣＨＲＯＮＡ（登録商標）シリーズ、ＸＩＲＯＮＡ（登録商標）シリーズ、ＲＯＮＡＳＴＡＲ（登録商標）シリーズ、ＢＡＳＦ社のＤＥＳＥＲＴＲＥＦＬＥＣＴＩＯＮＳシリーズ、ＴＩＭＩＣＡシリーズ、ＦＬＡＭＥＮＣＯシリーズ、ＣＬＯＩＺＯＮＮＥシリーズ、ＤＵＯＣＲＯＭＥシリーズ、ＧＥＭＴＯＮＥシリーズ、ＣＥＬＬＩＮＩシリーズ、ＭＥＡＲＬＭＡＩＤシリーズ、ＲＥＦＬＥＣＫＳシリーズ、ＣＨＲＯＭＡ−ＬＩＴＥシリーズ、ＣＯＳＭＩＣＡシリーズ、ＥＣＫＡＲＴ社のＰＲＥＳＴＩＧＥ（登録商標）シリーズ、ＶＩＳＩＯＮＡＩＲＥ（登録商標）シリーズ、ＭＩＲＡＧＥシリーズ、日本板硝子社のメタシヤイン（登録商標）、日本光研社のＰＲＯＭＩＮＥＮＣＥ（登録商標）、ＣＱＶ社のＣｏｓｍｅｔｉｃａ  Ｗｈｉｔｅ  Ｐｅａｒ１シリーズ、Ｓｈａｒｏｎ  Ｐｅａｒ１シリーズ、Ｔａｉｚｕ社のＰｒｅｃｉｏｓｏ  Ｗｈｉｔｅ  Ｐｅａｒｔｅｓｃｅｎｔ  Ｐｉｇｍｅｎｔｓシリーズ等が挙げられる。アルミフレーク、シリカフレーク、アルミナフレーク、ガラスフレーク等のエフェクト顔料、ベンガラ被覆雲母、カルミン、酸化チタン被覆ホウケイ酸（ナトリウム／カルシウム）、酸化チタン被覆ホウケイ酸（カルシウム／アルミニウム）、オキシ塩化ビスマス、魚鱗箔、ステンレスパウダー、トルマリン粉末、サファイアやルビー等の宝石を粉砕したパウダー、マンゴバイオレット、ガラスファイバー、カーボンファイバー、炭化ケイ素繊維、アルミナ繊維、βーウォラストナイト、ゾノライト、チタン酸カリウム繊維、硼酸アルミニウム繊維、塩基性硫酸マグネシウム繊維、窒化ケイ素繊維等が挙げられる。
【００４０】
有機粉末（例えば、シリコーンエラストマー粉末、シリコーン粉末、シリコーンレジン被覆シリコーンエラストマー粉末、ポリアミド樹脂粉末(ナイロン粉末)、ポリエチレン粉末、ポリメタクリル酸メチル粉末（例えばメタクリル酸メチルクロスポリマー）、ポリスチレン粉末、スチレンとアクリル酸の共重合体樹脂粉末、ベンゾグアナミン樹脂粉末、ポリ四弗化エチレン粉末、セルロース粉末等）；ジルコニウム、バリウム又はアルミニウムレーキ等の有機顔料（例えば、赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号、及び青色４０４号などの有機顔料、等が挙げられる。
【００４１】
〈乾式の製造方法〉
無機粉末成分、油性成分とその他の成分をあらかじめヘンシェルミキサーにて混合した後、パルペライザーにて二回解砕する。そして、得られた混合物を樹脂製の中皿容器に充填し、公知の方法で乾式プレス成型を行ない、本発明のエラストマー被覆層を有する無機粉末と窒化ホウ素を化粧料に配合した固形状の粉末化粧料を得ることができる。
【００４２】
〈その他の製造方法〉
本発明のエラストマー被覆層を有する無機粉末と窒化ホウ素を化粧料に配合して製造する方法としては、公知の方法を用いることができる。たとえば、特許第５４２２０９２号に記載の揮発性溶媒を用いたスラリーを乾燥して作製する製造方法、特許第５９７２４３７号に記載の揮発性溶媒を用いたスラリーを充填後除去して作製する製造方法でも好適に得ることができる。
【００４３】
本技術は、化粧料中に配合されるすべての無機粉末や有機粉末に一括してエラストマー被覆を施し、そこに他の油分を加えて化粧料を得ることもできる。すなわち、化粧料中のすべての無機粉末、有機粉末をあらかじめ混合し、得られた混合粉末にエラストマー形成油分を加え加熱し、エラストマー被覆混合粉末を得てから、（ａ１）と（ａ２）以外の油分を配合することで優れた使用感触、落下耐性を有する化粧料を得た。
【００４４】
一方、本技術で用いられるエラストマー形成油分（ａ１）と（ａ２）を他の油分とともに加えてしまい、加熱する工程では本発明の目的の機能は得られない。
すなわち、化粧料中の無機粉末、有機粉末を混合し、ここに（ａ１）と（ａ２）および他の油分を混合して添加し、加熱した場合、使用感触、落下耐性ともに劣後する化粧料になってしまう。
【００４５】
（ａ１）と（ａ２）以外の油分としては、本発明の効果を損なわない質的、量的範囲で含有させることが可能である。液体油脂、固体油脂、ロウ、炭化水素、高級脂肪酸、高級アルコール、エステル、シリコーン、保湿剤、水溶性高分子、増粘剤、皮膜剤、紫外線吸収剤、金属イオン封鎖剤、低級アルコール、多価アルコール、糖、アミノ酸、有機アミン、高分子エマルジョン、ｐＨ調整剤、皮膚栄養剤、酸化防止剤、酸化防止助剤、香料を必要に応じて適宜配合し、目的とする剤形に応じて常法により製造することが出来る。
【００４６】
液体油脂としては、例えば、アボガド油、ツバキ油、タートル油、マカデミアナッツ油、トウモロコシ油、ミンク油、オリーブ油、ナタネ油、卵黄油、ゴマ油、パーシック油、小麦胚芽油、サザンカ油、ヒマシ油、アマニ油、サフラワー油、綿実油、エノ油、大豆油、落花生油、茶実油、カヤ油、コメヌカ油、シナギリ油、日本キリ油、ホホバ油、胚芽油、トリグリセリン等が挙げられる。
固体油脂としては、例えば、カカオ脂、ヤシ油、馬脂、硬化ヤシ油、パーム油、牛脂、羊脂、硬化牛脂、パーム核油、豚脂、牛骨脂、モクロウ核油、硬化油、牛脚脂、モクロウ、硬化ヒマシ油等が挙げられる。
【００４７】
ロウ類としては、例えば、ミツロウ、カンデリラロウ、綿ロウ、カルナウバロウ、ベイベリーロウ、イボタロウ、鯨ロウ、モンタンロウ、ヌカロウ、ラノリン、カポックロウ、酢酸ラノリン、液状ラノリン、サトウキビロウ、ラノリン脂肪酸イソプロピル、ラウリン酸ヘキシル、還元ラノリン、ジョジョバロウ、硬質ラノリン、セラックロウ、POEラノリンアルコールエーテル、POEラノリンアルコールアセテート、POEコレステロールエーテル、ラノリン脂肪酸ポリエチレングリコール、POE水素添加ラノリンアルコールエーテル等が挙げられる。
炭化水素油としては、例えば、流動パラフィン、オゾケライト、スクワラン、プリスタン、パラフィン、セレシン、スクワレン、ワセリン、マイクロクリスタリンワックス等が挙げられる。
高級脂肪酸としては、例えば、ラウリン酸、ミリスチン酸、パルミチン酸、ステアリン酸、ベヘン酸、オレイン酸、ウンデシレン酸、トール酸、イソステアリン酸、リノール酸、リノレイン酸、エイコサペンタエン酸（ＥＰＡ）、ドコサヘキサエン酸（ＤＨＡ）等が挙げられる。
【００４８】
高級アルコールとしては、例えば、直鎖アルコール（例えば、ラウリルアルコール、セチルアルコール、ステアリルアルコール、ベヘニルアルコール、ミリスチルアルコール、オレイルアルコール、セトステアリルアルコール等）；分枝鎖アルコール（例えば、モノステアリルグリセリンエーテル(バチルアルコール)、2-デシルテトラデシノール、ラノリンアルコール、コレステロール、フィトステロール、ヘキシルドデカノール、イソステアリルアルコール、オクチルドデカノール等）等が挙げられる。
合成エステル油としては、ミリスチン酸イソプロピル、オクタン酸セチル、ミリスチン酸オクチルドデシル、パルミチン酸イソプロピル、ステアリン酸ブチル、ラウリン酸ヘキシル、ミリスチン酸ミリスチル、オレイン酸デシル、ジメチルオクタン酸ヘキシルデシル、乳酸セチル、乳酸ミリスチル、酢酸ラノリン、ステアリン酸イソセチル、イソステアリン酸イソセチル、12-ヒドロキシステアリン酸コレステリル、ジ-2-エチルヘキサン酸エチレングリコール、ジペンタエリスリトール脂肪酸エステル、モノイソステアリン酸N-アルキルグリコール、ジカプリン酸ネオペンチルグリコール、リンゴ酸ジイソステアリル、ジ-2-ヘプチルウンデカン酸グリセリン、トリ-2-エチルヘキサン酸トリメチロールプロパン、トリイソステアリン酸トリメチロールプロパン、テトラ-2-エチルヘキサン酸ペンタエリスリトール、トリ-2-エチルヘキサン酸グリセリン、トリオクタン酸グリセリン、トリイソパルミチン酸グリセリン、トリイソステアリン酸トリメチロールプロパン、セチル2-エチルヘキサノエート、2-エチルヘキシルパルミテート、トリミリスチン酸グリセリン、トリ-2-ヘプチルウンデカン酸グリセライド、ヒマシ油脂肪酸メチルエステル、オレイン酸オレイル、アセトグリセライド、パルミチン酸2-ヘプチルウンデシル、アジピン酸ジイソブチル、N-ラウロイル-L-グルタミン酸-2-オクチルドデシルエステル、アジピン酸ジ-2-ヘプチルウンデシル、エチルラウレート、セバシン酸ジ−2-エチルヘキシル、ミリスチン酸2-ヘキシルデシル、パルミチン酸2-ヘキシルデシル、アジピン酸2-ヘキシルデシル、セバシン酸ジイソプロピル、コハク酸2-エチルヘキシル、クエン酸トリエチル等が挙げられる。
【００４９】
シリコーン油としては、例えば、鎖状ポリシロキサン（例えば、ジメチルポリシロキサン、メチルフェニルポリシロキサン、ジフェニルポリシロキサン等）；環状ポリシロキサン（例えば、オクタメチルシクロテトラシロキサン、デカメチルシクロペンタシロキサン、ドデカメチルシクロヘキサシロキサン等）、３次元網目構造を形成しているシリコーン樹脂、シリコーンゴム、各種変性ポリシロキサン（アミノ変性ポリシロキサン、ポリエーテル変性ポリシロキサン、アルキル変性ポリシロキサン、フッ素変性ポリシロキサン等）等が挙げられる。
【００５０】
保湿剤としては、例えば、ポリエチレングリコール、プロピレングリコール、グリセリン、1,3-ブチレングリコール、キシリトール、ソルビトール、マルチトール、コンドロイチン硫酸、ヒアルロン酸、ムコイチン硫酸、カロニン酸、アテロコラーゲン、コレステリル-12-ヒドロキシステアレート、乳酸ナトリウム、胆汁酸塩、dl-ピロリドンカルボン酸塩、アルキレンオキシド誘導体、短鎖可溶性コラーゲン、ジグリセリン(EO)PO付加物、イザヨイバラ抽出物、セイヨウノコギリソウ抽出物、メリロート抽出物等が挙げられる。
【００５１】
紫外線吸収剤としては、例えば、安息香酸系紫外線吸収剤（例えば、パラアミノ安息香酸(以下、PABAと略す)、PABAモノグリセリンエステル、N,N-ジプロポキシPABAエチルエステル、N,N-ジエトキシPABAエチルエステル、N,N-ジメチルPABAエチルエステル、N,N-ジメチルPABAブチルエステル、N,N-ジメチルPABAエチルエステル等）；アントラニル酸系紫外線吸収剤（例えば、ホモメンチル-N-アセチルアントラニレート等）；サリチル酸系紫外線吸収剤（例えば、アミルサリシレート、メンチルサリシレート、ホモメンチルサリシレート、オクチルサリシレート、フェニルサリシレート、ベンジルサリシレート、p-イソプロパノールフェニルサリシレート等）；桂皮酸系紫外線吸収剤（例えば、オクチルメトキシシンナメート、エチル-4-イソプロピルシンナメート、メチル-2,5-ジイソプロピルシンナメート、エチル-2,4-ジイソプロピルシンナメート、メチル-2,4-ジイソプロピルシンナメート、プロピル-p-メトキシシンナメート、イソプロピル-p-メトキシシンナメート、イソアミル-p-メトキシシンナメート、オクチル-p-メトキシシンナメート(2-エチルヘキシル-p-メトキシシンナメート)、2-エトキシエチル-p-メトキシシンナメート、シクロヘキシル-p-メトキシシンナメート、エチル-α-シアノ-β-フェニルシンナメート、2-エチルヘキシル-α-シアノ-β-フェニルシンナメート、グリセリルモノ-2-エチルヘキサノイル-ジパラメトキシシンナメート等）；ベンゾフェノン系紫外線吸収剤（例えば、2,4-ジヒドロキシベンゾフェノン、2,2'- ジヒドロキシ-4- メトキシベンゾフェノン、2,2'-ジヒドロキシ-4,4'-ジメトキシベンゾフェノン、2,2',4,4'-テトラヒドロキシベンゾフェノン、2-ヒドロキシ-4- メトキシベンゾフェノン、2-ヒドロキシ-4- メトキシ-4'-メチルベンゾフェノン、2-ヒドロキシ-4-メトキシベンゾフェノン-5-スルホン酸塩、4-フェニルベンゾフェノン、2-エチルヘキシル-4'-フェニル-ベンゾフェノン-2-カルボキシレート、2-ヒドロキシ-4-n-オクトキシベンゾフェノン、4-ヒドロキシ-3-カルボキシベンゾフェノン等）；3-(4'-メチルベンジリデン)-d,l-カンファー、3-ベンジリデン-d,l-カンファー；2-フェニル-5-メチルベンゾキサゾール；2,2'-ヒドロキシ-5-メチルフェニルベンゾトリアゾール；2-(2'-ヒドロキシ-5'-t-オクチルフェニル) ベンゾトリアゾール；2-(2'-ヒドロキシ-5'-メチルフェニルベンゾトリアゾール；ジベンザラジン；ジアニソイルメタン；4-メトキシ-4'-t-ブチルジベンゾイルメタン；5-(3,3-ジメチル-2-ノルボルニリデン)-3-ペンタン-2-オン、ジモルホリノピリダジノ；2-エチルヘキシル-2-シアノ-3,3-ジフェニルアクリレート；2,4-ビス-{[4-(2-エチルヘキシルオキシ)-2-ヒドロキシ]-フェニル}-6-(4-メトキシフェニル)-(1,3,5)-トリアジン等が挙げられる。
【００５２】
本発明のエラストマー被覆層を有する無機粉末と窒化ホウ素を配合した化粧料は、必要に応じて、水、上記以外の粉末、界面活性剤、低級アルコール、多価アルコール、保湿剤、防腐剤、高分子（被膜剤を含む）、酸化防止剤、香料、その他の各種薬剤等を本発明の効果を損なわない質的、量的範囲で含有させることが可能である。
【００５３】
本発明の粉末化粧料としては、ファンデーション、チーク、日焼け止め、任意の製品形態とすることができ、特に、ファンデーションとしての使用が好適である。
【実施例】
【００５４】
以下、実施例を挙げて本発明について詳述するが、本発明はこれらにより何ら限定されるものではない。配合量は特記しない限り、その成分が配合される系に対する質量％で示す。
まず、以下の試験で用いた評価方法及び評価基準について説明する。
【００５５】
＜エラストマー被覆試験＞
試験方法は目視での観察および触感で元粉末とエラストマーが分離していないことを確認した。また元素分析で仕込み量に対して適切な量のエラストマーが被覆されていること、水に浮かべて撥水性を示すことを確認して被覆が適切であるか確認した。
○：エラストマーで粉末が被覆されている
×：エラストマーで粉末が被覆されていない
【００５６】
まず、本発明に用いる組成物が、（ａ１）アミノ基を有するシリコーンポリマーと、（ａ２）カルボキシル基を有するシリコーンポリマーが、混合した際に、エラストマーとなる配合量について検討した。
【００５７】
下記各表に記載する処方の本発明に用いるエラストマーは、下記製造方法に従って調製した。
＜製造方法＞
カルボキシル基を有するシリコーンポリマーと、アミノ基を有するシリコーンポリマーを加えて撹拌し、１０５℃にて１２時間加熱することで、本発明に用いるエラストマーを得た。
【００５８】
まず、本発明者は、（ａ１）アミノ基を有するシリコーンポリマーと、（ａ２）カルボキシル基を有するシリコーンポリマーの複合物がエラストマー状の性質を示すアミノ基とカルボキシル基のモル比Ｙ／Ｘ（Ｙは、（ａ２）成分に含まれるカルボキシル基のモル量、Ｘは、（ａ１）成分に含まれるアミノ基のモル量）について検討した。Ｙ／Ｘは、ＮＭＲから求めたカルボキシル基当量、ジアミノ基当量から算出したカルボキシル基量（ｍｍｏｌ）／アミノ基量（ｍｍｏｌ）である。
以下の表１と表２に掲げる試験例の処方は以下の通りである。
【００５９】
【表１】
2019099466.tif 000010
【００６０】
【表２】
2019099466.tif 000011
【００６１】
（＊１）ＫＦ−８００４（信越化学工業株式会社）
ＫＦ−８００４の１Ｈ  ＮＭＲを測定し、ＣＨ３由来のシグナルと、−ＣＨ２−由来のシグナルのそれぞれの積分値から、ジアミン当量を算出したところ、３０９０．４ｇ／ｍｏｌであった。
（＊２）センサシルＰＣＡ（クローダ社）
センサシルＰＣＡの１Ｈ  ＮＭＲを測定し、ＣＨ３由来のシグナルと、−ＣＨ２−由来のシグナルのそれぞれの積分値から、カルボキシル当量を算出したところ、５６３１ｇ／ｍｏｌであった。
【００６２】
試験例１―４から１−９の範囲で、エラストマーとなることがわかった。
したがって、アミノ基とカルボキシル基のモル比が、Ｙ／Ｘ＝０．１〜１．２が優れていることがわかった。
【００６３】
次に、本発明者は、その他の（ａ２）成分として、カルボキシル基を有するアクリルポリマーに置き換えることが可能であるか検討した。
【００６４】
【表３】
2019099466.tif 000012
【００６５】
（＊３）COOH含有アクリルポリマーは、以下の方法により得た。
１２−メタクリルアミドドデカン酸（ＭＡＤ）／２−アクリルアミド−２−メチルプロパンスルホン酸（ＡＭＰＳ）コポリマー（９０／１０）、１２−メタクリルアミドドデカン酸（ＭＡＤ）１８．５０ｇ（６５．３７ｍｍｏｌ）、２−アクリルアミド−２−メチルプロパンスルホン酸（ＡＭＰＳ：シグマ−アルドリッチ・ジャパン社製）１．５０ｇ（７．２４ｍｍｏｌ）、水酸化ナトリウム０．２９ｇ（７．２５ｍｍｏｌ）、アゾビスイソブチロニトリル（ナカライテスク社製）０．３０ｇ（１．８３ｍｍｏｌ）を、メタノール６０．０ｇに溶解した。アゾビスイソブチロニトリルは、定法に従い、メタノールから再結晶して用いた。
６０分間アルゴンをバブルして脱気を行い、セプタムで容器に蓋をして６０℃で２０時間加熱して重合した。重合反応終了後に大過剰のジエチルエーテル中に反応溶液を滴下して沈殿物を吸引ろ過で回収した。
減圧乾燥の後、ランダム状のCOOH含有アクリルポリマーを１５．２ｇ得た（収率：７５．１％）。得られたCOOH含有アクリルポリマーは、重量平均分子量は５００００だった。
【００６６】
このことから、カルボキシル基を有するアクリルポリマーでも、本発明に用いるエラストマーが得られることがわかった。
【００６７】
〈エラストマー被覆無機粉末〉
さらに、本発明者は、以下において、本発明に用いるエラストマーを様々な無機粉末に被覆できるかどうか検討した。
【００６８】
＜製造方法＞
ヘンシャルミキサーに、各種無機粉末と、カルボキシル基を有するシリコーンポリマーを加え、低速にて、１０分間混合する。そして、そこに、アミノ基を有するシリコーンポリマーを加えて、低速にて１０分間混合し、加熱することで、本発明に用いるエラストマー被覆層を有する無機粉末を得た。
【００６９】
【表４】
2019099466.tif 000013
【００７０】
表４中の各種無機粉体
タルク：タルクＪＡ−６８Ｒ（浅田製粉社製）
マイカ：ＰＤＭ−９ＷＡ（トピー工業社製）
合成金雲母鉄：ＰＤＭ−ＦＥ（トピー工業社製）
【００７１】
試験例３−１〜３−４より、本発明に係るエラストマーは、様々な（Ｃ）無機粉体を被覆することができると分かった。
【００７２】
〈粉末化粧料〉
本発明者は、本発明に係る粉末化粧料に、エラストマー被覆層を有するタルクを化粧料に配合することについて以下の評価基準に基づき検討を行った。
【００７３】
＜落下試験＞
各試験例組成物を30cmの高さより5回落下させた際の製剤の破損について、下記の基準で評価した。
○：破損しない
×：破損する      
【００７４】
＜使用感触＞
試験例４−１を基準として各試験例組成物を相対評価した。掌上に載せ、肌に塗布した際の粉っぽさのなさ、軽さ、滑らかさ、フィット感、肌なじみを総合した使用感触について、１０名の専門パネルにより下記の基準で評価した。
◎：１０名中９名以上が、基準よりも試験例の使用感触が良いと回答した。
○：１０名中６名以上９名未満が、基準よりも試験例の使用感触が良いと回答した。
△：１０名中３名以上６名未満が、基準よりも試験例の使用感触が良いと回答した。
×：１０名中３名未満が、基準よりも試験例の使用感触が良いと回答した。
【００７５】
〈乾式エラストマー被覆無機粉末配合化粧料の製造方法〉
下記処方に示す粉末成分、油性成分とその他の成分をあらかじめヘンシェルミキサーにて混合した後、パルペライザーにて二回解砕した。得られた混合物を樹脂製の中皿容器に充填し、公知の方法で乾式プレス成型を行ない、固形状の粉末化粧料を得た。
【００７６】
次に、（Ａ）成分として、本発明に用いるエラストマーを被覆したタルク、（Ｂ）成分として、窒化ホウ素を配合して、使用感触の改善に加えて、落下耐性の改善できるかどうか検討を行った。
【００７７】
【表５】
2019099466.tif 000014
【００７８】
（＊1）エラストマー処理タルク（タルクＪＡ−６８Ｒ（Ａ：２％、Ｂ：３％））
（＊2）タルクＪＡ−６８Ｒ（浅田製粉社製）
（＊3）ＰＤＭ−９ＷＡ（トピー工業社製）
（＊5）マイクロスフェアー  Ｍ−３０６（松本油脂製薬社製）
（＊6）ＳＨＰ−３（水島合金鉄社製）
（＊7）サンスフェアＬ−５１Ｓ（ＡＧＣエスアイテック社製）
（＊8）ＥＰ１−ＣＲ−５０Ｐ（大東化成工業社製）
（＊10）ＥＰ１−ベンガラ＃２１６Ｐ（大東化成工業社製）
（＊11）ＥＰ１−オークル＃１Ｐ（大東化成工業社製）
（＊12）ＥＰ１−ＢＬ−１００Ｐ（大東化成工業社製）
（＊14）ＲＡ−Ｇ−３０８（日本精化社製）
（＊17）エステモール  １８２Ｖ（日清オイリオグループ社製）
【００７９】
試験例４−１〜４−５から分かるように、（Ａ）エラストマー被覆層を有するタルクと、（Ｂ）窒化ホウ素を組み合わせることで、使用感に加えて、落下安定姓に非常に優れていることが分かった。
（Ｂ）窒化ホウ素の配合量は、粉末化粧料に対して、１〜２０質量％であると、使用感触に優れることが分かった。
【００８０】
次に、本発明者らは、タルク以外のエラストマー被覆層を有する無機粉末を用いた場合でも、使用感触が向上するかどうか検討した。
【００８１】
【表６】
2019099466.tif 000015
【００８２】
試験例５−１〜５−２から、タルク以外のエラストマー被覆層を有する無機粉末を用いた場合でも、使用感触が向上することが分かった。